ШИНА, ПОВЕРХНОСТЬ КАЧЕНИЯ КОТОРОЙ СОДЕРЖИТ ЭМУЛЬСИОННЫЙ БУТАДИЕН-СТИРОЛЬНЫЙ КАУЧУК С ВЫСОКОЙ ДОЛЕЙ ТРАНС-ЗВЕНЬЕВ

1. Шина, поверхность качения которой содержит каучуковую композицию, включающую по меньшей мере:
- от 40 до 100 phr эмульсионного бутадиен-стирольного сополимера "E-SBR", называемого первым диеновым эластомером, в котором доля бутадиеновых звеньев структуры транс-1,4 составляет более 50% от веса всех бутадиеновых звеньев;
- необязательно, от 0 до 60 phr другого диенового эластомера, называемого вторым диеновым эластомером;
- от 90 до 150 phr усиливающего неорганического наполнителя;
- пластифицирующую систему, содержащую:
- количество A: от 10 до 60 phr, углеводородной смолы с Tg выше 20°C;
- количество B: от 10 до 60 phr, пластификатора, жидкого при 20°C, Tg которого составляет менее -20°C;
- при условии, что A+B составляет более 45 phr.
2. Шина по п.1, в которой доля транс-1,4-бутадиеновых звеньев в E-SBR составляет более 60% веса всех бутадиеновых звеньев.
3. Шина по п. 1 или 2, в которой доля стирола в E-SBR составляет не более 50% веса сополимера.
4. Шина по п. 1 или 2, в которой каучуковая композиция содержит от 45 до 65 phr E-SBR.
5. Шина по п.1, в которой второй диеновый эластомер выбран из группы, состоящей из натурального каучука, синтетических полиизопренов, полибутадиенов, сополимеров бутадиена, сополимеров изопрена и смесей этих эластомеров.
6. Шина по п.5, в которой второй диеновый эластомер выбран из группы, состоящей из полибутадиенов, натурального каучука и смесей этих эластомеров.
7. Шина по п.1, в которой A+B составляет от 50 до 100 phr.
8. Шина по п.1, в которой углеводородная смола выбрана из группы, состоящей из гомополимерных или сополимерных смол циклопентадиена или дициклопенталиена, гомополимерных или сополимерных смол терпена, гомополимерных или сополимерных смол фракции C5, гомополимерных или сополимерных смол фракции C9, гомополимерных или сополимерных смол альфа-метилстирола и из смесей этих смол.
9. Шина по п.1, в которой жидкий пластификатор выбран из группы, состоящей из жидких диеновых полимеров, полиолефиновых масел, нафтеновых масел, парафиновых масел, масел DAE, масел MES, масел TDAE, масел RAE, масел TRAE, масел SRAE, минеральных масел, растительных масел, пластификаторов на основе простых эфиров, сложноэфирных пластификаторов, фосфатных пластификаторов, сульфонатных пластификаторов и из смесей этих соединений.
10. Шина по п.9, в которой жидкий пластификатор выбран из группы, состоящей из масел MES, масел TDAE, нафтеновых масел, растительных масел и смесей этих масел.
11. Шина по п.1, в которой усиливающий неорганический наполнитель содержит оксид кремния.
12. Шина по п.11, в которой каучуковая композиция содержит смесь сажи и оксида кремния.